(57)【要約】【課題】ＣＯ２吸収剤がＣＯ２を多量に吸収した場合でもＣＯ２吸収能を回復させるよう構成することが可能な建築材料を提供する。【解決手段】タイル１は、建築材料本体としての陶磁器質のタイル本体２と、該タイル本体２の一方の板面に形成されたＢａ２ＴｉＯ４よりなるＣＯ２吸収剤３とを有する。このＣＯ２吸収剤３は、タイル本体２と一体に焼結されている。タイル本体２の裏面にはアリ溝２ａが設けられており、タイル１の壁面をタイル係止部に引掛けるようにして施工可能としている。【選択図】図１
2007182686.tif 000002
【特許請求の範囲】
【請求項１】
ＣＯ２吸収剤を有する建築材料において、
該ＣＯ２吸収剤の少なくとも一部がＢａ２ＴｉＯ４であることを特徴とする建築材料。
【請求項２】
請求項１において、該建築材料は、板状の建築材料本体と、該建築材料本体の少なくとも前面に設けられた前記ＣＯ２吸収剤とを有することを特徴とする建築材料。
【請求項３】
請求項１において、該建築材料は、外部に連通した中空部を有した建築材料本体と、該中空部内に収容された前記ＣＯ２吸収剤とを有することを特徴とする建築材料。
【請求項４】
外部に連通した中空部を有した建築材料本体と、該中空部内に収容されたＣＯ２吸収剤とを有する建築材料。
【発明の詳細な説明】
【技術分野】
【０００１】
本発明は建築材料に係り、特にＣＯ２吸収機能を有した建築材料に関する。
【背景技術】
【０００２】
ＣＯ２吸収機能を有した建築材料として、特開平１１−２７８９５４号に、セメントペースト粒状成形体を含む多孔質建築材料が記載されている。また、特開２００３−５３１４４号公報にはＣＯ２吸収剤として貝殻粉末を含有した壁材等が記載されている。
【特許文献１】特開平１１−２７８９５４号
【特許文献２】特開２００３−５３１４４号公報
【発明の開示】
【発明が解決しようとする課題】
【０００３】
上記特開平１１−２７８９５４号及び特開２００３−５３１４４号公報の建築材料は、ＣＯ２吸収剤がＣＯ２を飽和量まで吸収してしまった後はＣＯ２吸収能を有しないものとなる。
【０００４】
本発明は、ＣＯ２吸収剤がＣＯ２を多量に吸収した場合でもＣＯ２吸収能を回復させるよう構成することが可能な建築材料を提供することを目的とする。
【課題を解決するための手段】
【０００５】
請求項１の建築材料は、ＣＯ２吸収剤を有する建築材料において、該ＣＯ２吸収剤の少なくとも一部がＢａ２ＴｉＯ４であることを特徴とするものである。
【０００６】
請求項２の建築材料は、請求項１において、該建築材料は、板状の建築材料本体と、該建築材料本体の少なくとも前面に設けられた前記ＣＯ２吸収剤とを有することを特徴とするものである。
【０００７】
請求項３の建築材料は、請求項１において、該建築材料は、外部に連通した中空部を有した建築材料本体と、該中空部内に収容された前記ＣＯ２吸収剤とを有することを特徴とするものである。
【０００８】
請求項４の建築材料は、外部に連通した中空部を有した建築材料本体と、該中空部内に収容されたＣＯ２吸収剤とを有するものである。
【発明の効果】
【０００９】
請求項１〜３の建築材料は、ＣＯ２吸収剤の少なくとも一部としてＢａ２ＴｉＯ４を用いている。このＢａ２ＴｉＯ４は、貝殻粉末などに比べてＣＯ２吸収能に著しく優れる。また、このＢａ２ＴｉＯ４は、ＣＯ２を多量に吸収した後でも、加熱することによりＣＯ２を放出する特性を有するので、建築材料がＣＯ２を多量に吸収した場合に該建築材料あるいは建築材料から取り出したＢａ２ＴｉＯ４を加熱することによりＣＯ２吸収能を回復させることが可能である。
【００１０】
なお、上記Ｂａ２ＴｉＯ４は、Ｂａ２ＴｉＯ４＋ＣＯ２→ＢａＴｉＯ３＋ＢａＣＯ３なる反応に従ってＣＯ２を吸収する。ＣＯ２を吸収したものを８００℃以上に加熱すると、上記と逆方向の反応が進行し、ＣＯ２を放出する。
【００１１】
請求項２の建築材料は、例えば壁材のように、前面を大気に露呈させるようにして用いられる。この建築材料の前面にＣＯ２吸収剤が設けられているので、大気中のＣＯ２を効率よく吸収することが可能である。
【００１２】
請求項３の建築材料は、その中空部内に空気が流通するように用いられる。この中空部内のＣＯ２吸収剤がＣＯ２を吸収する。この場合、ＣＯ２吸収剤は好ましくは粒状及び／又は粉状として中空部内に収容される。このようにすれば、ＣＯ２吸収剤が多量にＣＯ２を吸収した後は、ＣＯ２吸収剤を中空部内から取り出し、加熱して再生（ＣＯ２放出）して再収容したり、あるいは新品のＣＯ２吸収剤と交換したりすることにより、建築材料のＣＯ２吸収剤吸収能を回復させることができる。
【００１３】
なお、請求項２，３において、建築材料本体が耐熱性（好ましくは８００℃以上の耐熱性）を有するものである場合には、ＣＯ２吸収剤としてＢａ２ＴｉＯ４を有した建築材料をＢａ２ＴｉＯ４と共に加熱してＢａ２ＴｉＯ４からＣＯ２を放出させることも可能である。
【００１４】
請求項４の建築材料は、ＣＯ２吸収剤がＢａ２ＴｉＯ４など特定のものに限定されないこと以外は請求項３の建築材料と同様の構成のものである。この場合も、ＣＯ２吸収剤は好ましくは粒状及び／又は粉状として中空部内に収容される。このようにすれば、ＣＯ２吸収剤が多量にＣＯ２を吸収した後は、ＣＯ２吸収剤を交換したりすることによりＣＯ２吸収能を回復させることができる。また、ＣＯ２吸収剤が加熱によりＣＯ２を放出する特性を有するものであるときには、ＣＯ２吸収剤を加熱して再生させてもよい。この場合、建築材料本体が耐熱性を有するものであるときには、ＣＯ２吸収剤を収容した建築材料を加熱してＣＯ２吸収剤を再生することも可能である。
【発明を実施するための最良の形態】
【００１５】
以下、図面を参照して実施の形態について説明する。図１は実施の形態に係る建築材料としてのタイルの斜視図である。
【００１６】
このタイル１は、建築材料本体としての陶磁器質のタイル本体２と、該タイル本体２の一方の板面に形成されたＢａ２ＴｉＯ４よりなるＣＯ２吸収剤３とを有する。このＣＯ２吸収剤３は、タイル本体２と一体に焼結されている。なお、Ｂａ２ＴｉＯ４の焼結促進のために少量のバインダー成分（例えば粘土やガラスフリットなど）が添加されてもよい。
【００１７】
タイル本体２の裏面にはアリ溝２ａが設けられており、タイル１を壁面のタイル係止部（図示略）に引掛けるようにして施工可能としている。
【００１８】
このタイル１は、前面を大気に露呈させるようにして施工される。このタイル１の前面にＣＯ２吸収剤３が設けられているので、大気中のＣＯ２を効率よく吸収することが可能である。
【００１９】
このタイル１は、Ｂａ２ＴｉＯ４よりなるＣＯ２吸収剤３を有しており、ＣＯ２吸収能に著しく優れる。また、ＣＯ２吸収剤３がＣＯ２を多量に吸収した場合に該タイル１を壁面から取り外して加熱することにより、ＣＯ２吸収剤３のＣＯ２吸収能を回復させることが可能である。
【００２０】
図２は別の実施の形態に係る建築材料としてのブロックを示すものであり、（ａ）図は斜視図、（ｂ）図は（ａ）図のＢ−Ｂ線断面図である。
【００２１】
このブロック５は、建築材料本体としての、後面が開放した中空直方体形状のセラミック製ブロック本体６と、該ブロック本体６内に収容されたＢａ２ＴｉＯ４よりなる粒状ＣＯ２吸収剤７と、ブロック本体６の後面に接着剤や取付具（図示略）などにより好ましくは着脱可能に取り付けられたメッシュ８とを有する。ブロック本体６の前面には通気口６ａが設けられており、この通気口６ａから粒状ＣＯ２吸収剤７が脱落することを防止するためにメッシュ９が通気口６ａに重なるように配置されている。
【００２２】
このブロック５は、ブロック塀を構築するように段積みして施工される。この際、前面及び後面が鉛直面となるように段積みされる。
【００２３】
このブロック塀に風が当ると、通気口６ａを通り抜けるようにして空気がブロック６内を流れ、空気中のＣＯ２がＣＯ２吸収剤７に吸収される。
【００２４】
メッシュ８がブロック本体６に着脱可能となっているときには、ＣＯ２吸収剤７がＣＯ２を多量に吸収した場合には、メッシュ８を取り外し、ＣＯ２吸収剤７を取り出し、加熱して再生した後再充填するか、新品のＣＯ２吸収剤と交換することができる。
【００２５】
図３は、さらに別の実施の形態に係る建築材料としての中空建築材料を示すものであり、（ａ）図は斜視図、（ｂ）図は（ａ）図のＢ−Ｂ線断面図である。
【００２６】
この中空建築材料１０は、中空筒状のセラミック製の中空建築材料本体１１と、該中空建築材料本体１１内に収容されたＢａ２ＴｉＯ４よりなる粒状ＣＯ２吸収剤１２と、中空建築材料本体１１の両端に装着された通気性キャップ１３とを有する。この通気性キャップ１３としては、メッシュや、通気孔付きのゴム又は樹脂製の栓などを用いることができる。なお、中空建築材料本体１１は円筒状に図示されているが、角筒状であってもよく、その断面形状は任意である。
【００２７】
この中空建築材料１０は、その中空部内に空気が流通するように両端面を大気に露呈させるように施工される。この中空建築材料１０は、例えばルーバー等として用いることができる。
【００２８】
この中空建築材料１０の内部に空気が流通すると、ＣＯ２吸収剤１２がＣＯ２を吸収する。
【００２９】
ＣＯ２吸収剤１２は多量にＣＯ２を吸収した後は、ＣＯ２吸収剤１２を中空建築材料本体１１内から取り出し、加熱して再生（ＣＯ２放出）して再収容したり、あるいは新品のＣＯ２吸収剤と交換したりすることにより、建築材料のＣＯ２吸収剤吸収能を回復させることができる。また、中空建築材料本体１１はセラミック製であり、十分な耐熱性を有しているので、中空建築材料１０を建物から取り外し、必要に応じキャップ１３を取り外した後、中空建築材料１０全体を加熱してＣＯ２吸収剤１２を再生することも可能である。
【００３０】
上記実施の形態は本発明の一例であり、本発明は図示以外の各種の建築材料に適用することができる。本発明では、建築材料は壁面等に塗布される塗り材であってもよい。塗り材としては、塗料に対しＢａ２ＴｉＯ４の粉体を塗料固形分に対し好ましくは１〜２０重量％程度、特に好ましくは２〜１５重量％程度配合したものを用いることができる。塗料は有機系、無機系、有機・無機ハイブリッド系などのいずれでもよい。有機系あるいは有機・無機ハイブリッド系塗料の場合、シリカゲルを塗料固形分に対し好ましくは５〜３０重量％、特に好ましくは１０〜２５重量％程度配合して塗膜の通気性を高めるのが好ましい。
【００３１】
上記実施の形態ではＣＯ２吸収剤がＢａ２ＴｉＯ４のみより成っているが、Ｂａ２ＴｉＯ４と他のＣＯ２吸収剤とから成っていてもよい。図２，３の実施の形態にあっては、ＣＯ２吸収剤は再生可能なものであればＢａ２ＴｉＯ４でなくてもよい。
【００３２】
ＣＯ２吸収剤の再生時に放出したＣＯ２を植物等に吸収させてもよい。
【実施例】
【００３３】
実施例１〜３、比較例１
原料としてアクリルエマルジョン、フィラー（寒水石の粉体）、パルプ、白色顔料（酸化チタン）、添加剤（防カビ剤、増粘剤等）、水、Ｂａ２ＴｉＯ４、及びシリカゲル粉体を用い、表１の割合にて調合し、容積２４ｍ３の密閉した部屋の壁面（１５ｍ２）に固形分として１４００ｇ／ｍ２の割合で塗布した。塗料が硬化した後、２０代〜５０代の男女計６人を約３時間談笑させた後の室内のＣＯ２濃度を比較することにより塗膜の評価を行い、結果を表１に記載した。
【００３４】
なお、表１の評価の判断基準は次の通りである。
優：ＣＯ２濃度  １０００ｐｐｍ以下
良：ＣＯ２濃度  １０００〜２０００ｐｐｍ
不可：ＣＯ２濃度  ２０００ｐｐｍ以上
【００３５】
表１の通り、実施例１〜３はいずれも優又は良であるが、比較例は不可である。
【００３６】
【表１】
2007182686.tif 000003
【図面の簡単な説明】
【００３７】
【図１】実施の形態に係る建築材料としてのタイルの斜視図である。
【図２】別の実施の形態に係る建築材料としてのブロックを示すものであり、（ａ）図は斜視図、（ｂ）図は（ａ）図のＢ−Ｂ線断面図である。
【図３】さらに別の実施の形態に係る建築材料としての中空建築材料を示すものであり、（ａ）図は斜視図、（ｂ）図は（ａ）図のＢ−Ｂ線断面図である。
【符号の説明】
【００３８】
１  タイル
３，７，１２  ＣＯ２吸収剤
５  ブロック
１０  中空建築材料
【図１】
2007182686.tif 000004
【図２】
2007182686.tif 000005
【図３】
2007182686.tif 000006